"下記一般式I:CH2=CR1-COOR2-O-CH=CH-R3I式中、R1は水素原子又はメチル基であり、R2は炭素数2~20の2価の有機残基であり、R3は水素原子又は炭素数1~11の1価の有機残基である。で表されるビニルエーテル基含有メタアクリル酸エステル類と、C.I.ピグメントイエロー155及びC.I.ピグメントイエロー213を含む顔料と、を含有する、顔料組成物。下記数式II及びIIIを共に満たす、請求項1に記載の顔料組成物。0.1≦B/A≦0.7II2質量≦AB≦6質量III式中、Aは該顔料組成物の総質量に対する前記C.I.ピグメントイエロー155の含有量を表し、Bは該顔料組成物の総質量に対する前記C.I.ピグメントイエロー213の含有量を表す。前記ビニルエーテル基含有メタアクリル酸エステル類が、メタアクリル酸2-ビニロキシエトキシエチルである、請求項1又は2に記載の顔料組成物。該顔料組成物の総質量に対する前記C.I.ピグメントイエロー155及び前記C.I.ピグメントイエロー213の合計の含有量を、該顔料組成物の総質量に対する前記顔料の総含有量で除した値が、0.8以上である、請求項1~3のいずれか1項に記載の顔料組成物。前記ビニルエーテル基含有メタアクリル酸エステル類の含有量が、該顔料組成物の総質量に対し、10~65質量である、請求項1~4のいずれか1項に記載の顔料組成物。前記ビニルエーテル基含有メタアクリル酸エステル類の含有量が、該顔料組成物の総質量に対し、10~40質量である、請求項5に記載の顔料組成物。光重合開始剤をさらに含む光硬化型インクジェット記録用インク組成物である、請求項1~6のいずれか1項に記載の顔料組成物。前記光重合開始剤は、アシルフォスフィンオキサイド化合物を含む、請求項7に記載の顔料組成物。請求項7又は8に記載の顔料組成物を被記録媒体上に吐出する吐出工程と、前記吐出工程により吐出された光硬化型インクジェット記録用インク組成物に紫外線を照射して、前記光硬化型インクジェット記録用インク組成物を硬化する硬化工程と、を含む、インクジェット記録方法。しかしながら、特許文献1に開示されたインク組成物は、高粘度化することに加えて、保存安定性及び発色性に劣る場合があるという問題が生じる。特許文献2に開示されたインクジェット記録用油性インク組成物は、油性インク溶剤系インクに特有のVOC揮発性有機化合物問題が生じることに加えて、高粘度化し、かつ、発色性に劣るという問題が生じる。特許文献3に開示されたカチオン重合性インクジェットインク組成物は、C.I.PY150がニッケルを含有する顔料であるため安全性に劣ることに加えて、高粘度化し、かつ、保存安定性及び発色性にも劣るという問題が生じる。特許文献4に開示された光硬化型インク組成物は、保存安定性に劣るという問題が生じる。そこで、本発明は、低粘度化でき、かつ、安全性、保存安定性、発色性、及び耐候性のいずれにも優れた、顔料組成物を提供することを目的の一つとする。本発明者らは上記課題を解決するため鋭意検討した。その結果、所定構造を有するビニルエーテル基含有メタアクリル酸エステル類と、C.I.ピグメントイエロー155及びC.I.ピグメントイエロー213を含む顔料と、を含有する顔料組成物、中でも特に光硬化型インクジェット記録用インク組成物以下、単にインク組成物とも言う。により、上記課題が解決できることを見出し、本発明を完成した。すなわち、本発明は下記のとおりである。[1]下記一般式I:CH2=CR1-COOR2-O-CH=CH-R3I式中、R1は水素原子又はメチル基であり、R2は炭素数2~20の2価の有機残基であり、R3は水素原子又は炭素数1~11の1価の有機残基である。で表されるビニルエーテル基含有メタアクリル酸エステル類と、C.I.ピグメントイエロー155及びC.I.ピグメントイエロー213を含む顔料と、を含有する、顔料組成物。[2]下記数式II及びIIIを共に満たす、[1]に記載の顔料組成物。0.1≦B/A≦0.7II2質量≦AB≦6質量III式中、Aは該顔料組成物の総質量に対する前記C.I.ピグメントイエロー155の含有量を表し、Bは該顔料組成物の総質量に対する前記C.I.ピグメントイエロー213の含有量を表す。[3]前記ビニルエーテル基含有メタアクリル酸エステル類が、メタアクリル酸2-ビニロキシエトキシエチルである、[1]又は[2]に記載の顔料組成物。[4]該顔料組成物の総質量に対する前記C.I.ピグメントイエロー155及び前記C.I.ピグメントイエロー213の合計の含有量を、該顔料組成物の総質量に対する前記顔料の総含有量で除した値が、0.8以上である、[1]~[3]のいずれかに記載の顔料組成物。[5]前記ビニルエーテル基含有メタアクリル酸エステル類の含有量が、該顔料組成物の総質量に対し、10~65質量である、[1]~[4]のいずれかに記載の顔料組成物。[6]前記ビニルエーテル基含有メタアクリル酸エステル類の含有量が、該顔料組成物の総質量に対し、10~40質量である、[5]に記載の顔料組成物。[7]光重合開始剤をさらに含む光硬化型インクジェット記録用インク組成物である、[1]~[6]のいずれかに記載の顔料組成物。[8]前記光重合開始剤は、アシルフォスフィンオキサイド化合物を含む、[7]に記載の顔料組成物。[9][7]又は[8]に記載の顔料組成物を被記録媒体上に吐出する吐出工程と、前記吐出工程により吐出された光硬化型インクジェット記録用インク組成物に紫外線を照射して、前記光硬化型インクジェット記録用インク組成物を硬化する硬化工程と、を含む、インクジェット記録方法。以下、本発明を実施するための形態について詳細に説明する。なお、本発明は、以下の実施形態に制限されるものではなく、その要旨の範囲内で種々変形して実施することができる。本明細書において、保存安定性とは、インク組成物などの顔料組成物を60°Cで1週間保存したときに、保存前後における粘度が変化しにくい性質をいう。発色性とは、インク組成物などの顔料組成物が印刷できる色の量を色再現の体積の大きさで表した数値で示される性質をいい、この数値が高いほど色を再現できる範囲が広くなるため発色性に優れる。耐候性とは、画像が形成された印刷物を屋外に掲示した場合に、画像の保存性に優れる、即ち画像が退色ないし変色しにくい性質をいう。本明細書において、硬化とは、重合性化合物を含むインク組成物などの顔料組成物に放射線を照射すると、重合性化合物が重合して顔料組成物が固化することをいう。硬化性とは、光を感応して硬化する性質をいう。吐出安定性とは、ノズルの目詰まりがなく常に安定したインク組成物などの顔料組成物の液滴をノズルから吐出させる性質をいう。本明細書において、メタアクリレートは、アクリレート及びそれに対応するメタクリレートのうち少なくともいずれかを意味し、メタアクリルはアクリル及びそれに対応するメタクリルのうち少なくともいずれかを意味する。本明細書において、記録物とは、被記録媒体上にインクが記録されて硬化物が形成されたものをいう。なお、本明細書における硬化物は、インクの硬化膜や塗膜を含む、硬化された物質を意味する。[顔料組成物]本発明の一実施形態に係る顔料組成物は、下記一般式I:CH2=CR1-COOR2-O-CH=CH-R3I式中、R1は水素原子又はメチル基であり、R2は炭素数2~20の2価の有機残基であり、R3は水素原子又は炭素数1~11の1価の有機残基である。で表されるビニルエーテル基含有メタアクリル酸エステル類と、C.I.ピグメントイエロー155及びC.I.ピグメントイエロー213を含む顔料と、を含有するものである。ここで、本明細書における顔料組成物とは、顔料と、当該顔料が分散されている分散媒と、を少なくとも含有する組成物であり、その性状は液体、固体、及び半固体のいずれもあり得るものであるが、液体の場合が多い。上記顔料組成物は、以下に限定されないが、例えば、インク、塗料、コーティング剤、並びに顔料及び当該顔料が分散されている分散媒からなる顔料分散液とすることができる。これらの中でも、特にインクとすることが好ましく、光硬化型インクとすることがより好ましく、後述の光硬化型インクジェット記録用インクとすることがさらに好ましい。なお、本実施形態の顔料組成物は、顔料と当該顔料が分散されている分散媒とを少なくとも含有する組成物であれば、本実施形態の効果を奏することができるものであり、インクとすることに限られるものではない。以下、本実施形態の顔料組成物に含まれるか、又は含まれ得る添加剤成分を説明する。色材本実施形態の顔料組成物は、色材として少なくともC.I.ピグメントイエロー155及びC.I.ピグメントイエロー213を含む。C.I.ピグメントイエロー155は縮合系アゾ顔料に分類され、化学名は2,2’-[1,4-フェニレン-ビス[イミノ1-アセチル-2-オキソエタン-2,1-ジイルアゾ]]ビステレフタル酸ジメチルであり、分子式はC34H32N6O12である。顔料組成物が上記C.I.ピグメントイエロー155を含むことにより、耐侯性に優れた顔料組成物になるとともに、安全性及び発色性に優れたものとなる。一方で、C.I.ピグメントイエロー213はキノキサリン顔料に分類され、化学名は2-[2-[2-[1,2,3,4-テトラヒドロ-7-ヒドロキシ-2,3-ジオキソキノキサリン-6-イルアミノ]-2-オキソ-1-カルボキシエチリデン]ヒドラジノ]テレフタル酸1,4-ジメチルであり、化学式はC21H17N5O10である。顔料組成物が上記C.I.ピグメントイエロー213を共に含むことにより、耐侯性に優れた顔料組成物になるとともに、安全性及び保存安定性に優れたものとなる。さらに、顔料組成物がC.I.ピグメントイエロー155及びC.I.ピグメントイエロー213を共に含むことにより、安全性、保存安定性、発色性、及び耐候性のいずれにも優れたものとなる。また、上記顔料組成物は、耐候性、保存安定性及び発色性のそれぞれのバランスに一層優れたものとなるため、下記数式II及びIIIを共に満たすことが好ましい。0.1≦B/A≦0.7II2質量≦AB≦6質量III上記数式中、Aは顔料組成物の総質量100質量に対するC.I.ピグメントイエロー155の含有量単位:質量を表す。また、Bは顔料組成物の総質量100質量に対するC.I.ピグメントイエロー213の含有量単位:質量を表す。また、上記顔料組成物の総質量100質量において、C.I.ピグメントイエロー155及びC.I.ピグメントイエロー213の合計の含有量を、顔料の総含有量で除した値は、0.8以上であることが好ましく、0.85以上であることがより好ましい。この除した値が上記範囲内であると、特に保存安定性及び耐候性に一層優れたものとなる。また、上記の顔料組成物はその他の色材を含んでもよく、当該その他の色材として顔料及び染料のうち少なくとも一方が挙げられる。顔料本実施形態において、色材として顔料を用いることにより、顔料組成物の耐光性を良好にすることができる。このうちイエロー顔料但し、C.I.PY155,213を除く。としては、以下に限定されないが、例えば、C.I.ピグメントイエローPY1,2,3,4,5,6,7,10,11,12,13,14,16,17,24,34,35,37,53,55,65,73,74,75,81,83,93,94,95,97,98,99,108,109,110,113,114,117,120,124128,129,133,138,139,147,151,153,154,167,172,180が挙げられる。上記イエロー顔料は1種単独で用いてもよく、2種以上を併用してもよい。染料本実施形態において、色材として染料を用いることができる。このうちイエロー染料としては、以下に限定されないが、例えば、C.I.アシッドイエロー17,23,42,44,79,142、C.I.ダイレクトイエロー1,12,24,33,50,55,58,86,132,142,144,173が挙げられる。上記イエロー染料は1種単独で用いてもよく、2種以上を併用してもよい。色材の含有量は、良好な発色性を有し、色材自身の光吸収による塗膜の硬化阻害を低減できるため、顔料組成物の総質量100質量に対して、1.5~5.0質量が好ましい。分散剤本実施形態の顔料組成物は、顔料分散性をより良好なものとするため、分散剤を含んでも良い。当該分散剤として、特に限定されないが、例えば、高分子分散剤などの顔料分散液を調製するのに慣用されている分散剤が挙げられる。その具体例として、ポリオキシアルキレンポリアルキレンポリアミン、ビニル系ポリマー及びコポリマー、アクリル系ポリマー及びコポリマー、ポリエステル、ポリアミド、ポリイミド、ポリウレタン、アミノ系ポリマー、含珪素ポリマー、含硫黄ポリマー、含フッ素ポリマー、及びエポキシ樹脂のうち一種以上を主成分とするものが挙げられる。高分子分散剤の市販品として、味の素ファインテクノ社製のアジスパーシリーズ商品名、アビシア社AveciaCo.から入手可能なソルスパーズシリーズSolsperse32000,36000等商品名、BYKChemie社製のディスパービックシリーズ商品名、楠本化成社製のディスパロンシリーズ商品名が挙げられる。分散剤は、1種単独で用いてもよく、2種以上を組み合わせて用いてもよい。なお、分散剤の含有量は特に制限されず適宜好ましい量を添加すればよい。重合性化合物本実施形態の顔料組成物は、重合性化合物として上記一般式Iで表されるビニルエーテル基含有メタアクリル酸エステル類を含む。顔料組成物が当該ビニルエーテル基含有メタアクリル酸エステル類を含有することにより、特に低粘度化に対する効果が大きく、かつ、硬化性も優れたものとなる。ここで、本明細書における重合性化合物は、上記顔料組成物において顔料を分散させる分散媒でもあり得る。上記重合性化合物は、重合することで印刷された画像を硬化させることができる。ここで、上記重合性化合物として光照射時に重合する光重合性の化合物を用いることにより、光重合開始剤を添加せずに印刷された画像を硬化させることが可能である。しかし、光重合開始剤を用いた場合、重合の開始を容易に調整することができる。そのため、顔料組成物自体を画像形成のための印刷に用いる場合は、当該顔料組成物は光重合開始剤をさらに含むことが好ましい。なお、上記ビニルエーテル基含有メタアクリル酸エステル類については、後述する光硬化型インクジェット記録用インク組成物の実施形態において詳細に説明する。以上のように、本実施形態によれば、低粘度化でき、かつ、安全性、保存安定性、発色性、及び耐候性のいずれにも優れた顔料組成物を提供することができる。そのまま製品として用いてもよいし、また例えば、塗料、接着剤、粘着剤、表面改質材料、及び成形材料などの原料や半製品として用いてもよい。[光硬化型インクジェット記録用インク組成物]本発明の一実施形態に係る光硬化型インクジェット記録用インク組成物は、上記実施形態の顔料組成物の一種であり、光重合開始剤をさらに含むことが好ましい。以下、本実施形態のインク組成物に含まれるか、又は含まれ得る添加剤成分を説明する。重合性化合物本実施形態のインク組成物に含まれる重合性化合物は、後述する光重合開始剤の作用により紫外線照射時に重合し、印刷されたインクを硬化させることができる。ビニルエーテル基含有メタアクリル酸エステル類本実施形態において必須の重合性化合物であるビニルエーテル基含有メタアクリル酸エステル類は、上述したとおり、上記一般式Iで示される。インク組成物が当該ビニルエーテル基含有メタアクリル酸エステル類を含有することにより、インクの硬化性を優れたものとすることができ、さらにインクを低粘度化することもできる。さらに言えば、ビニルエーテル基を有する化合物及びメタアクリル基を有する化合物を別々に使用するよりも、ビニルエーテル基及びメタアクリル基を一分子中に共に有する化合物を使用する方が、インクの硬化性を良好にする上で好ましい。上記の一般式Iにおいて、R2で表される炭素数2~20の2価の有機残基としては、炭素数2~20の直鎖状、分枝状又は環状の置換されていてもよいアルキレン基、構造中にエーテル結合及び/又はエステル結合による酸素原子を有する置換されていてもよい炭素数2~20のアルキレン基、炭素数6~11の置換されていてもよい2価の芳香族基が好適である。これらの中でも、エチレン基、n-プロピレン基、イソプロピレン基、及びブチレン基などの炭素数2~6のアルキレン基、オキシエチレン基、オキシn-プロピレン基、オキシイソプロピレン基、及びオキシブチレン基などの構造中にエーテル結合による酸素原子を有する炭素数2~9のアルキレン基が好適に用いられる。上記の一般式Iにおいて、R3で表される炭素数1~11の1価の有機残基としては、炭素数1~10の直鎖状、分枝状又は環状の置換されていてもよいアルキル基、炭素数6~11の置換されていてもよい芳香族基が好適である。これらの中でも、メチル基又はエチル基である炭素数1~2のアルキル基、フェニル基及びベンジル基などの炭素数6~8の芳香族基が好適に用いられる。上記の各有機残基が置換されていてもよい基である場合、その置換基は、炭素原子を含む基及び炭素原子を含まない基に分けられる。まず、上記置換基が炭素原子を含む基である場合、当該炭素原子は有機残基の炭素数にカウントされる。炭素原子を含む基として、以下に限定されないが、例えばカルボキシル基、アルコキシ基が挙げられる。次に、炭素原子を含まない基として、以下に限定されないが、例えば水酸基、ハロ基が挙げられる。上記ビニルエーテル基含有メタアクリル酸エステル類としては、以下に限定されないが、例えば、メタアクリル酸2-ビニロキシエチル、メタアクリル酸3-ビニロキシプロピル、メタアクリル酸1-メチル-2-ビニロキシエチル、メタアクリル酸2-ビニロキシプロピル、メタアクリル酸4-ビニロキシブチル、メタアクリル酸1-メチル-3-ビニロキシプロピル、メタアクリル酸1-ビニロキシメチルプロピル、メタアクリル酸2-メチル-3-ビニロキシプロピル、メタアクリル酸1,1-ジメチル-2-ビニロキシエチル、メタアクリル酸3-ビニロキシブチル、メタアクリル酸1-メチル-2-ビニロキシプロピル、メタアクリル酸2-ビニロキシブチル、メタアクリル酸4-ビニロキシシクロヘキシル、メタアクリル酸6-ビニロキシヘキシル、メタアクリル酸4-ビニロキシメチルシクロヘキシルメチル、メタアクリル酸3-ビニロキシメチルシクロヘキシルメチル、メタアクリル酸2-ビニロキシメチルシクロヘキシルメチル、メタアクリル酸p-ビニロキシメチルフェニルメチル、メタアクリル酸m-ビニロキシメチルフェニルメチル、メタアクリル酸o-ビニロキシメチルフェニルメチル、メタアクリル酸2-ビニロキシエトキシエチル、メタアクリル酸2-ビニロキシイソプロポキシエチル、メタアクリル酸2-ビニロキシエトキシプロピル、メタアクリル酸2-ビニロキシエトキシイソプロピル、メタアクリル酸2-ビニロキシイソプロポキシプロピル、メタアクリル酸2-ビニロキシイソプロポキシイソプロピル、メタアクリル酸2-ビニロキシエトキシエトキシエチル、メタアクリル酸2-ビニロキシエトキシイソプロポキシエチル、メタアクリル酸2-ビニロキシイソプロポキシエトキシエチル、メタアクリル酸2-ビニロキシイソプロポキシイソプロポキシエチル、メタアクリル酸2-ビニロキシエトキシエトキシプロピル、メタアクリル酸2-ビニロキシエトキシイソプロポキシプロピル、メタアクリル酸2-ビニロキシイソプロポキシエトキシプロピル、メタアクリル酸2-ビニロキシイソプロポキシイソプロポキシプロピル、メタアクリル酸2-ビニロキシエトキシエトキシイソプロピル、メタアクリル酸2-ビニロキシエトキシイソプロポキシイソプロピル、メタアクリル酸2-ビニロキシイソプロポキシエトキシイソプロピル、メタアクリル酸2-ビニロキシイソプロポキシイソプロポキシイソプロピル、メタアクリル酸2-ビニロキシエトキシエトキシエトキシエチル、メタアクリル酸2-ビニロキシエトキシエトキシエトキシエトキシエチル、メタアクリル酸2-イソプロペノキシエトキシエチル、メタアクリル酸2-イソプロペノキシエトキシエトキシエチル、メタアクリル酸2-イソプロペノキシエトキシエトキシエトキシエチル、メタアクリル酸2-イソプロペノキシエトキシエトキシエトキシエトキシエチル、メタアクリル酸ポリエチレングリコールモノビニルエーテル、及びメタアクリル酸ポリプロピレングリコールモノビニルエーテルが挙げられる。これらの中でも、インクをより低粘度化でき、引火点が高く、かつ、インクの硬化性に優れるため、メタアクリル酸2-ビニロキシエトキシエチル、すなわち、アクリル酸2-ビニロキシエトキシエチル及びメタクリル酸2-ビニロキシエトキシエチルのうち少なくともいずれかが好ましく、アクリル酸2-ビニロキシエトキシエチルがより好ましい。特にアクリル酸2-ビニロキシエトキシエチル及びメタクリル酸2-ビニロキシエトキシエチルは、何れも単純な構造であって分子量が小さいため、インクを顕著に低粘度化することができる。メタアクリル酸2-ビニロキシエトキシエチルとしては、メタアクリル酸2-2-ビニロキシエトキシエチル及びメタアクリル酸2-1-ビニロキシエトキシエチルが挙げられ、アクリル酸2-ビニロキシエトキシエチルとしては、アクリル酸2-2-ビニロキシエトキシエチル及びアクリル酸2-1-ビニロキシエトキシエチルが挙げられる。なお、アクリル酸2-ビニロキシエトキシエチルの方が、メタクリル酸2-ビニロキシエトキシエチルに比べて硬化性の面で優れている。ビニルエーテル基含有メタアクリル酸エステル類は、1種単独で用いてもよく、2種以上を組み合わせて用いてもよい。上記ビニルエーテル基含有メタアクリル酸エステル類の含有量は、インク組成物の総質量100質量に対し、10~65質量であることが好ましく、10~40質量であることがより好ましい。含有量が10質量以上であると、インクをより低粘度化でき、かつ、インクの硬化性を優れたものとすることができる。一方で、含有量が65質量以下、さらには40質量以下であると、インクの保存安定性を一層優れたものとすることができ、かつ、インクの硬化性を優れたものとすることができる。上記ビニルエーテル基含有メタアクリル酸エステル類の製造方法としては、以下に限定されないが、メタアクリル酸と水酸基含有ビニルエーテルとをエステル化する方法製法B、メタアクリル酸ハロゲン化物と水酸基含有ビニルエーテルとをエステル化する方法製法C、メタアクリル酸無水物と水酸基含有ビニルエーテルとをエステル化する方法製法D、メタアクリル酸エステルと水酸基含有ビニルエーテルとをエステル交換する方法製法E、メタアクリル酸とハロゲン含有ビニルエーテルとをエステル化する方法製法F、メタアクリル酸アルカリ土類金属塩とハロゲン含有ビニルエーテルとをエステル化する方法製法G、水酸基含有メタアクリル酸エステルとカルボン酸ビニルとをビニル交換する方法製法H、水酸基含有メタアクリル酸エステルとアルキルビニルエーテルとをエーテル交換する方法製法Iが挙げられる。これらの中でも、本実施形態に所望の効果を一層発揮することができるため、製法Eが好ましい。単官能メタアクリレート本実施形態のインク組成物は、重合性化合物として単官能メタアクリレートをさらに含有してもよい。当該単官能メタアクリレートとしては、以下に限定されないが、例えば、イソアミルメタアクリレート、ステアリルメタアクリレート、ラウリルメタアクリレート、オクチルメタアクリレート、デシルメタアクリレート、イソミリスチルメタアクリレート、イソステアリルメタアクリレート、2-エチルヘキシル-ジグリコールメタアクリレート、2-ヒドロキシブチルメタアクリレート、4-ヒドロキシブチルメタアクリレート、ブトキシエチルメタアクリレート、エトキシジエチレングリコールメタアクリレート、メトキシジエチレングリコールメタアクリレート、メトキシポリエチレングリコールメタアクリレート、メトキシプロピレングリコールメタアクリレート、フェノキシエチルメタアクリレート、テトラヒドロフルフリルメタアクリレート、イソボルニルメタアクリレート、2-ヒドロキシエチルメタアクリレート、2-ヒドロキシプロピルメタアクリレート、2-ヒドロキシ-3-フェノキシプロピルメタアクリレート、ラクトン変性可とう性メタアクリレート、t-ブチルシクロヘキシルメタアクリレート、ジシクロペンタニルメタアクリレート、ジシクロペンテニルオキシエチルメタアクリレート、及びベンジルメタアクリレートが挙げられる。これらの中でも、光重合開始剤などの添加剤との相溶性が良好となり、さらに粘度及び臭気を低下させることができ、かつ、インクの硬化性を優れたものとできるため、フェノキシエチルメタアクリレートが好ましく、フェノキシエチルアクリレートがより好ましい。単官能メタアクリレートは、1種単独で用いてもよく、2種以上を組み合わせて用いてもよい。単官能メタアクリレート、中でもフェノキシエチルメタアクリレートの含有量は、インク組成物の総質量100質量に対し、10~40質量が好ましく、12~37質量がより好ましい。含有量が上記範囲内であると、光重合開始剤の溶解性及びインクの硬化性を優れたものとすることができる。多官能メタアクリレート本実施形態のインク組成物は、重合性化合物として多官能メタアクリレートをさらに含有してもよい。当該多官能メタアクリレートのうち、2官能メタアクリレート但し、上記所定のビニルエーテル基含有メタアクリル酸エステル類を除く。としては、以下に限定されないが、例えば、トリエチレングリコールジメタアクリレート、テトラエチレングリコールジメタアクリレート、ポリエチレングリコールジメタアクリレート、ジプロピレングリコールジメタアクリレート、トリプロピレングリコールジメタアクリレート、ポリプロピレングリコールジメタアクリレート、1,4-ブタンジオールジメタアクリレート、1,6-ヘキサンジオールジメタアクリレート、1,9-ノナンジオールジメタアクリレート、ネオペンチルグリコールジメタアクリレート、ジメチロールトリシクロデカンジメタアクリレート、ビスフェノールAのEOエチレンオキサイド付加物ジメタアクリレート、ビスフェノールAのPOプロピレンオキサイド付加物ジメタアクリレート、ヒドロキシピバリン酸ネオペンチルグリコールジメタアクリレート、及びポリテトラメチレングリコールジメタアクリレートが挙げられる。これらの中でも、低粘度化及び優れた硬化性の両立が可能となるため、ジプロピレングリコールジアクリレート及びトリプロピレングリコールジアクリレートのうち少なくともいずれかが好ましい。多官能メタアクリレートのうち、3官能以上のメタアクリレートとしては、以下に限定されないが、例えば、トリメチロールプロパントリメタアクリレート、EO変性トリメチロールプロパントリメタアクリレート、ペンタエリスリトールトリメタアクリレート、ペンタエリスリトールテトラメタアクリレート、ジペンタエリスリトールヘキサメタアクリレート、ジトリメチロールプロパンテトラメタアクリレート、グリセリンプロポキシトリメタアクリレート、カウプロラクトン変性トリメチロールプロパントリメタアクリレート、ペンタエリスリトールエトキシテトラメタアクリレート、及びカプロラクタム変性ジペンタエリスリトールヘキサメタアクリレートが挙げられる。多官能メタアクリレートは、1種単独で用いてもよく、2種以上を組み合わせて用いてもよい。多官能メタアクリレートの含有量は、少量では硬化性の改善効果が少なく、多量の場合は、インク粘度の上昇が激しいという理由により、2~30質量が好ましく、3~25質量がより好ましい。上記以外の重合性化合物また、上記のビニルエーテル基含有メタアクリル酸エステル類、単官能メタアクリレート、及び多官能メタアクリレート以外に、従来公知の、単官能及び多官能の種々のモノマー及びオリゴマーもさらに使用可能である以下、その他の重合性化合物という。。上記モノマーとしては、例えば、イタコン酸、クロトン酸、イソクロトン酸及びマレイン酸等の不飽和カルボン酸やそれらの塩又はエステル、ウレタン、アミド及びその無水物、アクリロニトリル、スチレン、種々の不飽和ポリエステル、不飽和ポリエーテル、不飽和ポリアミド、並びに不飽和ウレタンが挙げられる。また、上記オリゴマーとしては、例えば、上記のモノマーから形成されるオリゴマーが挙げられる。その他の重合性化合物は、1種単独で用いてもよく、2種以上を組み合わせて用いてもよい。その他の重合性化合物の含有量は、インク組成物の総質量100質量に対して20質量以下であればよい。光重合開始剤本実施形態のインク組成物に含まれる光重合開始剤は、紫外線の照射による光重合によって、被記録媒体の表面に存在するインクを硬化させて印字を形成するために用いられる。放射線の中でも紫外線UVを用いることにより、安全性に優れ、且つ光源ランプのコストを抑えることができる。光紫外線のエネルギーによって、ラジカルやカチオンなどの活性種を生成し、上記重合性化合物の重合を開始させるものであれば、制限はないが、光ラジカル重合開始剤や光カチオン重合開始剤を使用することができ、中でも光ラジカル重合開始剤を使用することが好ましい。上記の光ラジカル重合開始剤としては、例えば、芳香族ケトン類、アシルフォスフィンオキサイド化合物、芳香族オニウム塩化合物、有機過酸化物、チオ化合物チオキサントン化合物、チオフェニル基含有化合物など、ヘキサアリールビイミダゾール化合物、ケトオキシムエステル化合物、ボレート化合物、アジニウム化合物、メタロセン化合物、活性エステル化合物、炭素ハロゲン結合を有する化合物、及びアルキルアミン化合物が挙げられる。これらの中でも、特にインクの硬化性を一層良好にすることができるため、アシルフォスフィンオキサイド化合物及びチオキサントン化合物のうち少なくともいずれかを用いることが好ましく、アシルフォスフィンオキサイド化合物を用いることがより好ましく、アシルフォスフィンオキサイド化合物及びチオキサントン化合物を併用することがさらに好ましい。光ラジカル重合開始剤の具体例としては、アセトフェノン、アセトフェノンベンジルケタール、1-ヒドロキシシクロヘキシルフェニルケトン、2,2-ジメトキシ-2-フェニルアセトフェノン、キサントン、フルオレノン、べンズアルデヒド、フルオレン、アントラキノン、トリフェニルアミン、カルバゾール、3-メチルアセトフェノン、4-クロロベンゾフェノン、4,4-ジメトキシベンゾフェノン、4,4-ジアミノベンゾフェノン、ミヒラーケトン、ベンゾインプロピルエーテル、ベンゾインエチルエーテル、ベンジルジメチルケタール、1-4-イソプロピルフェニル-2-ヒドロキシ-2-メチルプロパン-1-オン、2-ヒドロキシ-2-メチル-1-フェニルプロパン-1-オン、チオキサントン、ジエチルチオキサントン、2-イソプロピルチオキサントン、2-クロロチオキサントン、2-メチル-1-[4-メチルチオフェニル]-2-モルホリノ-プロパン-1-オン、ビス2,4,6-トリメチルベンゾイル-フェニルフォスフィンオキサイド、2,4,6-トリメチルベンゾイル-ジフェニル-フォスフィンオキサイド、2,4-ジエチルチオキサントン、及びビス-2,6-ジメトキシベンゾイル-2,4,4-トリメチルペンチルフォスフィンオキシドが挙げられる。光ラジカル重合開始剤の市販品としては、例えば、IRGACURE6512,2-ジメトキシ-1,2-ジフェニルエタン-1-オン、IRGACURE1841-ヒドロキシ-シクロヘキシル-フェニル-ケトン、DAROCUR11732-ヒドロキシ-2-メチル-1-フェニル-プロパン-1-オン、IRGACURE29591-[4-2-ヒドロキシエトキシ-フェニル]-2-ヒドロキシ-2-メチル-1-プロパン-1-オン、IRGACURE1272-ヒドロキシ-1-{4-[4-2-ヒドロキシ-2-メチル-プロピオニル-ベンジル]フェニル-2-メチル-プロパン-1-オン}、IRGACURE9072-メチル-1-4-メチルチオフェニル-2-モルフォリノプロパン-1-オン、IRGACURE3692-ベンジル-2-ジメチルアミノ-1-4-モルフォリノフェニル-ブタノン-1、IRGACURE3792-ジメチルアミノ-2-[4-メチルフェニルメチル]-1-[4-4-モルホリニルフェニル]-1-ブタノン、DAROCURTPO2,4,6-トリメチルベンゾイル-ジフェニル-フォスフィンオキサイド、IRGACURE819ビス2,4,6-トリメチルベンゾイル-フェニルフォスフィンオキサイド、IRGACURE784ビスη5-2,4-シクロペンタジエン-1-イル-ビス2,6-ジフルオロ-3-1H-ピロール-1-イル-フェニルチタニウム、IRGACUREOXE011.2-オクタンジオン,1-[4-フェニルチオ-,2-O-ベンゾイルオキシム]、IRGACUREOXE02エタノン,1-[9-エチル-6-2-メチルベンゾイル-9H-カルバゾール-3-イル]-,1-O-アセチルオキシム、IRGACURE754オキシフェニル酢酸、2-2-オキソ-2-フェニルアセトキシエトキシエチルエステルとオキシフェニル酢酸、2-2-ヒドロキシエトキシエチルエステルの混合物以上、BASF社製、KAYACUREDETX-S2,4-ジエチルチオキサントン日本化薬社NipponKayakuCoLtd製、LucirinTPO、LR8893、LR8970以上、BASF社製、及びユベクリルP36UCB社製などが挙げられる。光重合開始剤は、1種単独で用いてもよく、2種以上を組み合わせて用いてもよい。光重合開始剤の含有量は、紫外線硬化速度を向上させて硬化性を優れたものとすることができ、かつ、光重合開始剤の溶け残りや光重合開始剤に由来する着色を避けるため、インク組成物の総質量100質量に対して、8~20質量であることが好ましい。特に、光重合開始剤がアシルフォスフィンオキサイド化合物及びチオキサントン化合物を含む場合、特にLED好ましい発光ピーク波長:350nm~420nmによる硬化の際に十分な硬化速度が得られるため硬化性に一層優れることから、当該アシルフォスフィンオキサイド化合物の含有量は、インク組成物の総質量100質量に対して、7~15質量であることが好ましい。また、チオキサントン化合物の含有量は、インク組成物の総質量100質量に対して、1~5質量であることが好ましい。スリップ剤本実施形態のインク組成物は、スリップ剤界面活性剤をさらに含んでもよい。スリップ剤としては、特に限定されないが、例えば、シリコーン系界面活性剤として、ポリエステル変性シリコーンやポリエーテル変性シリコーンを用いることができ、ポリエーテル変性ポリジメチルシロキサン又はポリエステル変性ポリジメチルシロキサンを用いることが特に好ましい。具体例としては、BYK-347、BYK-348、BYK-UV3500、3510、3530、3570以上、BYK社製を挙げることができる。スリップ剤は、1種単独で用いてもよく、2種以上を組み合わせて用いてもよい。なお、スリップ剤の含有量は特に制限されず適宜好ましい量を添加すればよい。重合禁止剤本実施形態のインク組成物は、重合禁止剤をさらに含んでもよい。インク組成物が重合禁止剤を含有することにより、硬化前における上記重合性化合物の重合反応を防止できる。重合禁止剤としては、特に制限されないが、例えばフェノール系重合禁止剤が挙げられる。当該フェノール系重合禁止剤として、以下に限定されないが、例えば、p-メトキシフェノール、クレゾール、t-ブチルカテコール、ジ-t-ブチルパラクレゾール、ヒドロキノンモノメチルエーテル、α-ナフトール、3,5-ジ-t-ブチル-4-ヒドロキシトルエン、2,6-ジ-t-ブチル-4-メチルフェノール、2,2’-メチレン-ビス4-メチル-6-t-ブチルフェノール、2,2’-メチレン-ビス4-エチル-6-ブチルフェノール、及び4,4’-チオ-ビス3-メチル-6-t-ブチルフェノールが挙げられる。フェノール系重合禁止剤の市販品としては、例えば、p-メトキシフェノール東京化成工業社TokyoChemicalIndustryCoLtd製商品名、p-メトキシフェノール、ノンフレックスMBP精工化学社SeikoChemicalCoLtd製商品名、2,2’-メチレン-ビス4-メチル-6-t-ブチルフェノール、BHTスワノックス精工化学社製商品名、2,6-ジ-t-ブチル-4-メチルフェノールが挙げられる。重合禁止剤は、1種単独で用いてもよく、2種以上を組み合わせて用いてもよい。なお、重合禁止剤の含有量は特に制限されず適宜好ましい量を添加すればよい。その他の添加剤本実施形態のインク組成物は、上記に挙げた添加剤以外の添加剤成分を含んでもよい。このような成分としては、特に制限されないが、例えば従来公知の、重合促進剤、浸透促進剤、及び湿潤剤保湿剤、並びにその他の添加剤があり得る。上記のその他の添加剤として、例えば従来公知の、定着剤、防黴剤、防腐剤、酸化防止剤、紫外線吸収剤、キレート剤、pH調整剤、及び増粘剤が挙げられる。[光硬化型インクジェット記録用インク組成物の特性]上記インク組成物は、好ましくは350~420nmの範囲に発光ピーク波長を有する紫外線が照射されることにより硬化するものである。本実施形態のインク組成物が上記範囲内の発光ピーク波長で硬化可能であると、当該インク組成物の組成に起因して低エネルギー且つ高速での硬化が可能となる。特に、低エネルギーで硬化可能であることは、環境面などから近年注目されている発光ダイオードLEDを紫外線の照射源として使用できることにつながるため、好ましいと言える。つまり、本実施形態のインク組成物は、LEDによる硬化性に優れている。また、300mJ/cm2以下の紫外線の照射エネルギーで硬化するインク組成物が好ましく、200mJ/cm2以下の紫外線の照射エネルギーで硬化するインク組成物がより好ましい。このようなインク組成物を用いることにより、低コストで画像を形成することができる。なお、照射エネルギーは、照射時間に照射強度を乗じて算出される。このように、本実施形態によれば、低粘度化でき、かつ、安全性、保存安定性、発色性、及び耐候性のいずれにも優れた光硬化型インクジェット記録用インク組成物を提供することができる。[被記録媒体]本実施形態のインク組成物は、後述するインクジェット記録方法によって、被記録媒体上に吐出されること等により、記録物が得られる。この被記録媒体として、例えば、吸収性又は非吸収性の被記録媒体が挙げられる。後述する実施形態のインクジェット記録方法は、水性インクの浸透が困難な非吸収性被記録媒体から、水性インクの浸透が容易な吸収性被記録媒体まで、様々な吸収性能を持つ被記録媒体に幅広く適用できる。ただし、上記のインク組成物を非吸収性の被記録媒体に適用した場合は、紫外線を照射し硬化させた後に乾燥工程を設けること等が必要となる場合がある。吸収性被記録媒体としては、特に限定されないが、例えば、水性インクの浸透性が高い電子写真用紙などの普通紙、インクジェット用紙シリカ粒子やアルミナ粒子から構成されたインク吸収層、あるいは、ポリビニルアルコールPVAやポリビニルピロリドンPVP等の親水性ポリマーから構成されたインク吸収層を備えたインクジェット専用紙から、水性インクの浸透性が比較的低い一般のオフセット印刷に用いられるアート紙、コート紙、キャスト紙等が挙げられる。非吸収性被記録媒体としては、特に限定されないが、例えば、ポリ塩化ビニルPVC、ポリエチレン、ポリプロピレン、ポリエチレンテレフタレートPET等のプラスチック類のフィルム、シート、及びプレート、鉄、銀、銅、アルミニウム等の金属類のプレート、又はそれら各種金属を蒸着により製造した金属プレートやプラスチック製のフィルム、ステンレスや真鋳等の合金のプレート等が挙げられる。[インクジェット記録方法]本発明の一実施形態は、インクジェット記録方法に係る。上記実施形態の光硬化型インクジェット記録用インク組成物は、本実施形態のインクジェット記録方法に好適に用いることができる。当該インクジェット記録方法は、被記録媒体上に、上記インク組成物を吐出する吐出工程と、上記吐出工程により吐出されたインク組成物に紫外線を照射して、上記インク組成物を硬化する硬化工程と、を含む。このようにして、被記録媒体上で硬化したインク組成物により、画像、即ちインクの塗膜硬化膜が形成される。吐出工程吐出工程において、被記録媒体上にインク組成物が吐出され、インク組成物が被記録媒体に付着する。吐出時におけるインク組成物の粘度は、5~20mPasが好ましい。インク組成物の粘度が、インク組成物の温度を室温として、あるいは、インク組成物を加熱しない状態として上記のものであれば、インク組成物の温度を室温として、あるいはインク組成物を加熱せずに吐出させればよい。その際、吐出時のインクの温度は20~30°Cであることが好ましい。一方、インク組成物を所定の温度に加熱することによって粘度を好ましいものとして吐出させてもよい。このようにして、良好な吐出安定性が実現される。本実施形態の光硬化型インクジェット記録用インク組成物は、通常の水性インク組成物より粘度が高いため、吐出時の温度変動による粘度変動が大きい。このようなインクの粘度変動は、液滴サイズの変化及び液滴吐出速度の変化に対して大きな影響を与え、ひいては画質劣化を引き起こし得る。したがって、吐出時のインクの温度はできるだけ一定に保つことが好ましい。硬化工程次に、上記硬化工程においては、被記録媒体上に吐出され付着したインク組成物が、光紫外線の照射によって硬化する。これは、インク組成物に含まれる光重合開始剤が紫外線の照射により分解して、ラジカル、酸、及び塩基などの開始種を発生し、重合性化合物の重合反応が、その開始種の機能によって促進されるためである。あるいは、紫外線の照射によって、重合性化合物の重合反応が開始するためである。このとき、インク組成物において光重合開始剤と共に増感色素が存在すると、系中の増感色素が紫外線を吸収して励起状態となり、光重合開始剤と接触することによって光重合開始剤の分解を促進させ、より高感度の硬化反応を達成させることができる。紫外線源としては、水銀ランプやガス固体レーザー等が主に利用されており、光硬化型インクジェット記録用インク組成物の硬化に使用される光源としては、水銀ランプ、メタルハライドランプが広く知られている。その一方で、現在環境保護の観点から水銀フリー化が強く望まれており、GaN系半導体紫外発光デバイスへの置き換えは産業的、環境的にも非常に有用である。さらに、紫外線発光ダイオードUV-LED及び紫外線レーザダイオードUV-LDは小型、高寿命、高効率、低コストであり、光硬化型インクジェット用光源として期待されている。これらの中でも、UV-LEDが好ましい。ここで、LEDの出力を上げやすいため、発光ピーク波長が好ましくは350~420nmの範囲にあるUV-LEDを用いて、好ましくは300mJ/cm2以下の照射エネルギーで硬化可能な光硬化型インクジェット記録用インク組成物をインクジェット記録方法に用いることが好適である。この場合、低コスト印刷且つ大きな印刷速度が実現できる。このようなインク組成物は、上記波長範囲の紫外線照射により分解する光重合開始剤、及び上記波長範囲の紫外線照射により重合を開始する重合性化合物のうち少なくともいずれかを含むことにより得られる。このように、本実施形態によれば、低粘度化でき、かつ、安全性、保存安定性、発色性、及び耐候性のいずれにも優れた光硬化型インクジェット記録用インク組成物を用いた、好適なインクジェット記録方法を提供することができる。以下、本発明の実施形態を実施例によってさらに具体的に説明するが、本実施形態はこれらの実施例のみに限定されるものではない。[使用成分]下記の実施例及び比較例において使用した成分は、以下の通りである。顔料NovopermYellow4G01クラリアントClariant社製商品名、C.I.ピグメントイエロー155、以下ではPY-155と略記した。HostapermYellowH5Gクラリアント社製商品名、C.I.ピグメントイエロー213、以下ではPY-213と略記した。分散剤Solsperse32000LUBRIZOL社製商品名、以下ではSOL32000と略記した。ビニルエーテル基含有メタアクリル酸エステル類VEEAアクリル酸2-2-ビニロキシエトキシエチル、日本触媒社NipponShokubaiCoLtd製商品名、以下ではVEEAと略記した。なお、以下の表中では、ビニルエーテル基含有メタアクリル酸エステル類をアクリルビニル含有モノマと略記した。単官能メタアクリレートビスコート192フェノキシエチルアクリレート、大阪有機化学社OSAKAORGANICCHEMICALINDUSTRYLTD製商品名、以下ではPEAと略記した。多官能メタアクリレートNKエステルAPG-100新中村化学工業社SHINNAKAMURACHEMICALCOLTD製商品名、ジプロピレングリコールジアクリレート、以下ではDPGDAと略記した。NKエステルAPG-200新中村化学工業社製商品名、トリプロピレングリコールジアクリレート、以下ではTPGDAと略記した。重合禁止剤p-メトキシフェノール東京化成社製商品名、p-メトキシフェノール、以下ではMEHQと略記した。スリップ剤BYK-UV3500BYK社製商品名、シリコーン系表面調整剤、以下ではUV-3500と略記した。光重合開始剤IRGACURE819BASF社製商品名、固形分量100、以下では819と略記した。DAROCURTPOBASF社製商品名、固形分量100、以下ではTPOと略記した。KAYACUREDETX-S日本化薬社製商品名、固形分量100、以下ではDETXと略記した。[実施例1~17、比較例1~8]まず、顔料分散液以下、分散液とも言う。を調製した。下記表1~表3中、分散液欄に記載の成分を、表1~表3に記載の組成単位:質量となるように添加、混合し、分散液1~4を調製した。次に、上記で調製した分散液1~4を高速水冷式撹拌機で撹拌することにより、イエロー色の光硬化型インクジェット記録用インク組成物本発明の顔料組成物の一種を調製した。なお、比較例8においては、分散液を使用せず、表3の組成となるように添加、混合して、無色の光硬化型インクジェット記録用インク組成物を調製した。[評価項目]各実施例及び各比較例で調製した光硬化型インクジェット記録用インク組成物について、以下の方法により粘度、保存安定性、発色性、及び耐候性を評価した。1.粘度各実施例及び各比較例のインク組成物の粘度を、DVM-E型回転粘度計東京計器社TOKYOKEIKIINC製を用いて、温度25°C、回転数10rpmの条件下で測定した。評価基準は以下のとおりである。評価結果を下記表4~表6に示す。A:25mPas以下、B:25mPasを超えて30mPas未満、C:30mPas以上。2.保存安定性上記1.粘度において粘度測定した各実施例及び各比較例のインク組成物を50mL容のガラス瓶に入れ、密栓した後に60°Cの恒温槽内に投入して1週間保存した。その後、室温まで温度を下げた各インク組成物について、上記1.粘度と同様の方法で粘度測定した。そして、保存前後の増粘率保存前のインク組成物の粘度に対する保存後のインク組成物の粘度の割合により、保存安定性を評価した。評価基準は下記のとおりである。評価結果を下記表4~表6に示す。A:5未満、B:5以上15未満、C:15以上。3.発色性ピエゾ型インクジェットノズルを備えたインクジェット記録装置を用いて、各実施例及び各比較例のインク組成物をそれぞれのノズル列に充填した。常温、常圧下でPVCシートFlontliteGrossy120g商品名、Cooley社製上に、インクの吐出量を調整しつつ、印刷物記録物の膜厚が10μmとなるようにベタパターン画像記録解像度720×720dpiを印刷した。このとき、各インク組成物の吐出性は良好であった。併せて、キャリッジの横に搭載した紫外線照射装置内のUV-LEDから、照射強度が1W/cm2であり、且つピーク波長が395nmである紫外線を、1パス当たり200mJ/cm2の照射条件下、タックフリーとなるまでパス数を追加して、ベタパターン画像を硬化させた。以上のようにして、PVCシート上にベタパターン画像が印刷された記録物を作製した。なお、ベタパターン画像とは、記録解像度で規定される最小記録単位領域である画素の全ての画素に対してドットを記録した画像である。また、パス数は、ヘッドが記録物に対して移動し、ヘッドに搭載した紫外線照射装置から塗膜に向けて紫外線照射した回数を意味する。また、照射エネルギー[mJ/cm2]は、光源から照射される被照射表面における照射強度[mW/cm2]を測定し、これと照射継続時間[s]との積から求めた。照射強度の測定は、紫外線強度計UM-10、受光部UM-400いずれもコニカミノルタセンシング社KONICAMINOLTASENSINGINC製を用いて行った。また、タックフリーといえるか否かは、下記の条件で判断した。すなわち、綿棒にインクが付着するか否か、又は被記録媒体上のインク硬化物に擦り傷が付くか否かで判断し、綿棒にインクが付着せず、かつ被記録媒体上のインク硬化物に擦り傷が付かない場合をタックフリーとした。その際、使用した綿棒は、ジョンソンエンドジョンソンJohnsonJohnson社製のジョンソン綿棒であった。擦る回数は往復10回とし、擦る強さは100g荷重とした。上記で作製した記録物について、測色計X-RiteグレタグマクベスGretagMacbeth社製商品名を用いて測定し、得られたODY値により、以下の評価基準に従い評価した。評価結果を下記表4~表6に示す。A:1.7以上、B:1.5以上1.7未満、C:1.5未満。4.耐侯性上記3.発色性で作製した記録物を、キセノンフェードメーターSX75スガ試験機社SugaTestInstrumentsCoLtd製に投入し、照射エネルギーの積算値が100MJ/m2になるまで光を照射した。投入前のOD値及び投入後のOD値をそれぞれ測定し、下記式で表されるOD値残存率を算出した。OD値残存率=投入後OD値/投入前OD値評価基準は下記のとおりである。評価結果を下記表4~表6に示す。A:OD値残存率が80以上、B:OD値残存率が60以上80未満、C:OD値残存率が60未満。以上の結果より、上記一般式Iで表されるビニルエーテル基含有メタアクリル酸エステル類と、C.I.ピグメントイエロー155及びC.I.ピグメントイエロー213を含む顔料と、を含有するインク組成物各実施例は、そうでないインク組成物各比較例と比較して、粘度、保存安定性、発色性、及び耐候性のいずれにも優れることが分かった。"